Rod steelThe rod steel according to one embodiment of the present invention has a given chemical composition and satisfies the following: the cross-sectional quench-hardening deviation is 1.5 mm or less, and the [delta]max and the [delta]min are 1.5 mm or less, a surface layer region thereof has a structure consisting of 10% by area or less ferrite and the remainder comprising bainite and/or martensite. In the rod steel, the average grain diameter of the bcc phase in the surface layer region is 1.0-10.0 [mu]m, the average grain diameter of the bcc phase in a center region is 1.0-15.0 [mu]m, the hardness at a position located at a depth of 50 [mu]m from the surface is HV 200-500, and the total decarburization layer depth, DM-T, is 0.20 mm or less.A bar steel, it is characterised in that: chemical composition, in terms of quality %, containsc:0.30～0.80%,si:0.01～1.50%,mn:0.05～2.50%,al:0.010～0.30%,n:0.0040～0.030%,below p:0.035%,below s:0.10%,cr:0～3.0%,mo:0～1.5%,cu:0～2.0%,ni:0～5.0%,b:0～0.0035%,ca:0～0.0050%,zr:0～0.0050%,mg:0～0.0050%,rem:0～0.0150%,ti:0～0.150%,nb:0～0.150%,v:0～1.0%,w:0～1.0%,sb:0～0.0150%,sn:0～2.0%,zn:0～0.50%,te:0～0.20%,bi:0～0.50% andpb:0～0.50%,remainder includes ferrum and impurity；between periphery for the center of the transverse section at bar steel and the described transverse section of described bar steel extend straight line, by described straight line have hv20 higher than the average hardness of described straight line with on the region of hardness be defined as the hardened area of described straight line, 8 institutes of 45° angle to be in the minima of the degree of depth stating the described hardened area of straight line is defined as the minimum quenching of described transverse section the degree of depth, is defined as the maximum of the described degree of depth of the described hardened area of described 8 described straight lines in the case of the maximum depth of quenching of described transverse section,the described maximum depth of quenching of described transverse section and the described minimum quenching of described transverse section are deep the difference of degree is below 1.5mm,described bar steel is respective described cross-section at 3 positions of the spaced 1650mm of length direction the described maximum maximum of the depth of quenching in face and the difference of minima are below 1.5mm,described bar steel is respective at described 3 positions of the spaced 1650mm of described length direction the described minimum maximum of the depth of quenching of described transverse section and the difference of minima are below 1.5mm；from the surface of described bar steel to the region of the depth of the 25% of the radius of described bar steel tissue has the ferrite of 10 below area % and comprises 1 among bainite and martensite plant above remainder；boundary definition between by adjacent crystallization that mutual crystal orientation difference is more than 15 degree for crystal boundary, and the diameter of equivalent circle in the region surrounded by described crystal boundary is defined as the situation of particle diameter under, the institute of the depth of 25% of the described radius from the described surface of described bar steel to described bar steel the meansigma methods of the described particle diameter stating the bcc phase in region is 1.0～10.0 μm,depth from the 50% of described radius is to the described bcc phase the region at described bar steel center the meansigma methods of described particle diameter be 1.0～15.0 μm,hardness away from the position that described case depth is 50 μm is hv200～500,total decarburized layer degree of depth dm-t is below 0.20mm.
봉강본 발명의 일 양태에 관한 봉강은, 소정의 화학 성분을 갖고, 횡단면 내 켄칭 편차가 1.5㎜ 이하이고, Δmax 및 Δmin이 1.5㎜ 이하이고, 표층 영역에 있어서의 조직이, 10면적％ 이하의 페라이트와, 베이나이트 및 마르텐사이트 중 1종 이상을 포함하는 잔부로 이루어지고, 상기 표층 영역에 있어서의 bcc상의 상기 입경의 평균값이 1.0∼10.0㎛이고, 중심 영역에 있어서의 상기 bcc상의 상기 입경의 평균값이 1.0∼15.0㎛이고, 상기 표면으로부터 깊이 50㎛의 개소의 경도가 HV200∼500이고, 전 탈탄층 깊이 DM-T가 0.20㎜ 이하이다.화학 성분이, 질량％로,C: 0.30∼0.80％,Si: 0.01∼1.50％,Mn: 0.05∼2.50％,Al: 0.010∼0.30％,N: 0.0040∼0.030％,P: 0.035％ 이하,S: 0.10％ 이하,Cr: 0∼3.0％,Mo: 0∼1.5％,Cu: 0∼2.0％,Ni: 0∼5.0％,B: 0∼0.0035％,Ca: 0∼0.0050％,Zr: 0∼0.0050％,Mg: 0∼0.0050％,Rem: 0∼0.0150％,Ti: 0∼0.150％,Nb: 0∼0.150％,V: 0∼1.0％,W: 0∼1.0％,Sb: 0∼0.0150％,Sn: 0∼2.0％,Zn: 0∼0.50％,Te: 0∼0.20％,Bi: 0∼0.50％ 및Pb: 0∼0.50％를 함유하고, 잔부가 철 및 불순물로 이루어지고,봉강의 횡단면의 중심과 상기 봉강의 상기 횡단면의 외주 사이에 연장되는 직선에 있어서의, 상기 직선에서의 평균 경도보다 HV20 이상 높은 경도를 갖는 영역을, 상기 직선의 켄칭 영역이라고 정의하고, 서로 45°의 각도를 이루는 8개의 상기 직선의 상기 켄칭 영역의 깊이의 최소값을, 상기 횡단면의 최소 켄칭 깊이라고 정의하고, 상기 8개의 상기 직선의 상기 켄칭 영역의 상기 깊이의 최대값을, 상기 횡단면의 최대 켄칭 깊이라고 정의한 경우,상기 횡단면의 상기 최대 켄칭 깊이와 상기 횡단면의 상기 최소 켄칭 깊이의 차가 1.5㎜ 이하이고,상기 봉강의 길이 방향으로 서로 1650㎜ 이격된 3개소 각각에 있어서의 상기 횡단면의 상기 최대 켄칭 깊이의 최대값과 최소값의 차가 1.5㎜ 이하이고,상기 봉강의 상기 길이 방향으로 서로 1650㎜ 이격된 상기 3개소 각각에 있어서의 상기 횡단면의 상기 최소 켄칭 깊이의 최대값과 최소값의 차가 1.5㎜ 이하이고,상기 봉강의 표면으로부터 상기 봉강의 반경의 25％의 깊이까지의 영역에 있어서의 조직이, 10면적％ 이하의 페라이트와, 베이나이트 및 마르텐사이트 중 1종 이상을 포함하는 잔부로 이루어지고,서로의 결정 방위차가 15도 이상인 인접하는 결정의 사이의 경계를 결정 입계라고 정의하고, 상기 결정 입계에 의해 둘러싸인 영역의 원 상당 직경을 입경이라고 정의한 경우, 상기 봉강의 상기 표면으로부터 상기 봉강의 상기 반경의 25％의 깊이까지의 상기 영역에 있어서의 bcc상의 상기 입경의 평균값이 1.0∼10.0㎛이고,상기 반경의 50％의 깊이로부터, 상기 봉강의 중심까지의 영역에 있어서의 상기 bcc상의 상기 입경의 평균값이 1.0∼15.0㎛이고,상기 표면으로부터 깊이 50㎛의 개소의 경도가 HV200∼500이고,전 탈탄층 깊이 DM-T가 0.20㎜ 이하인것을 특징으로 하는, 봉강.